(57)【特許請求の範囲】
【請求項１】
ポリエステルフィルム、もしくは、基材上にポリエステル系樹脂の層を形成したフィルムに対してヒートシールされるイージーピール性フィルムであって、
メタクリル酸メチル含有量が１４〜３１重量％のエチレン・メタクリル酸メチル共重合体樹脂層からなるシーラント層を有することを特徴とするイージーピール性フィルム。
【請求項２】
ポリエステル系樹脂バインダーを含有するインキを用いた印刷層を有するフィルムに対してヒートシールされるイージーピール性フィルムであって、
メタクリル酸メチル含有量が１４〜３１重量％のエチレン・メタクリル酸メチル共重合体樹脂からなるシーラント層を有することを特徴とするイージーピール性フィルム。
【請求項３】
前記メタクリル酸メチル含有量が１８．５〜２８重量％であることを特徴とする請求項１又は２に記載のイージーピール性フィルム。
【発明の詳細な説明】
【０００１】
【発明の属する技術分野】
本発明は、ヒートシール性およびイージーピール性（易開封性）に優れるフィルムに関し、特にポリエステルフィルム、もしくは、基材上にポリエステル系樹脂の層を形成したフィルム等に対してヒートシールされるイージーピール性フィルムに関する。
【０００２】
【従来の技術】
食品や医薬品等をフィルムで包装して密封する際、フィルムの包装片同士をヒートシールすることが行われている。かかるヒートシールによる包装では、十分な密封性（ヒートシール性）と容易に開封できること（イージーピール性）が要求される。
【０００３】
かかるフィルムはフィルム基材／シーラント層で構成され、このシーラント層が相手側基材にヒートシールされる。このシーラント層としては、例えばポリエチレンとポリプロピレンの混合組成物、ポリブテンとエチレン酢酸ビニルとの混合組成物からなるものなど多くのものが知られている。
【０００４】
また、イージーピール性が要求される包装体の相手側基材としては、ポリエチレン、ポリプロピレン等のポリオレフィンフィルムが多く使用されている。
【０００５】
【発明が解決しようとする課題】
しかしながら、上記従来の混合組成物からなるシーラント層は、相手側基材がポリオレフィンフィルムの場合には十分なヒートシール性およびイージーピール性が得られるものの、相手側基材としてポリエチレンテレフタレート等のポリエステルフィルムを使用するとヒートシール性が悪く、使用できなかった。
【０００６】
また、上記従来の混合組成物からなるシーラント層は、相手側基材がポリオレフィンフィルムであっても、この表面にポリエステル系樹脂バインダーを含有するインキを用いた印刷層を有する場合には、この印刷層によってヒートシール性が低下するという問題があった。
【０００７】
本発明の主たる目的は、上記事情に鑑み、特にポリエステルフィルム、もしくは、基材上にポリエステル系樹脂の層を形成したフィルム等に対して、十分なヒートシール性およびイージーピール性を確保できるフィルムを提供することにある。
【０００８】
【課題を解決するための手段】
上記目的を達成すべく成された本発明は、ポリエステルフィルム、基材上にポリエステル系樹脂の層を形成したフィルム、もしくはポリエステル系樹脂バインダーを含有するインキを用いた印刷層を有するフィルムに対してヒートシールされるイージーピール性フィルムであって、メタクリル酸メチル（以下、「ＭＭＡ」と記す。）含有量が１４〜３１重量％のエチレン・メタクリル酸メチル共重合体（以下、「ＥＭＭＡ」と記す。）樹脂層からなるシーラント層を有することを特徴としているものである。
【０００９】
【発明の実施の形態】
本発明で用いるＥＭＭＡは極めて透明性が良く、低温ヒートシール性、ホットタック性に優れ、また、従来から広く用いられているエチレン・酢酸ビニル共重合体（ＥＶＡ）のような刺激臭がないため、本発明のイージーピールフィルムは食品や医薬品等の包装体に広範囲に使用できる。
【００１０】
イージーピール性及びヒートシール性であるためには、一般的にシール強度（接着強度）は５０〜５００ｇ／１５ｍｍ幅程度とすることが実用的であり、シール面積の大きい面シールの場合には、好ましくは５０〜３００ｇ／１５ｍｍ幅程度、シール面積が小さい線シールの場合には、好ましくは８０〜５００ｇ／１５ｍｍ幅程度である。
【００１１】
本発明のシーラント層によれば、従来のシーラント層では十分な接着強度が得られなかったポリエステル系樹脂層に対して５０〜５００ｇ／１５ｍｍ幅程度の十分な接着強度が得られる。また、剥離する際には均一な力でスムーズに剥離することができ、ノッキング（剥離時の力が一様ではなく、バリバリと剥れる現象）の発生が抑えられ、開封時に内容物がこぼれる心配が無く、さらにはパリパリまたはバリバリといったような耳障りな剥離音の発生も抑えられる。
【００１２】
本発明で用いるＥＭＭＡはＭＭＡ含有量が多くなると接着強度が向上するが、この接着強度は相手側基材によって異なるため、相手側基材によってより好ましいＭＭＡ含有量の範囲が存在する。
【００１３】
具体的には、相手側基材がポリエチレンテレフタレート樹脂フィルムの場合には、前記シーラント層として、好ましくはＭＭＡ含有量が１８．５〜３１重量％、より好ましくは２４〜３１重量％、特に好ましくは２６〜３０重量％のＥＭＭＡからなる樹脂層とする。
【００１４】
また、相手側基材が他の材料の基材上にポリエチレンテレフタレート、ポリエチレエンブチレート、ポリエチレンナフタレート等のポリエステル系樹脂の層を形成したフィルムの場合には、前記シーラント層として、好ましくはＭＭＡ含有量が１４〜２８重量％、より好ましくは１７．５〜２７重量％、特に好ましくは１８．５〜２５重量％のＥＭＭＡからなる樹脂層とする。
【００１５】
従って、本発明のシーラント層としてＭＭＡ含有量が１８．５〜２８重量％のＥＭＭＡからなる樹脂層を用いることにより、ポリエチレンテレフタレート樹脂フィルムまたは他の材料の基材上にポリエステル系樹脂の層を形成したフィルムの双方に対して優れたヒートシール性とイージーピール性をもたせることができる。
【００１６】
以上のように、本発明のシーラント層は特にポリエステル系樹脂層に対して優れたヒートシール性を示すものであるが、かかるポリエステル系樹脂は印刷インキのバインダーとして用いられることも多い。したがって、例えば表面にグラビア印刷等で絵柄や文字が印刷されていても、印刷インキとしてポリエステル系樹脂バインダーが使用されている場合には、本発明のイージーピールフィルムを用いれば印刷層によりヒートシール性が低下せず、印刷部分を利用してヒートシール性を維持することも可能である。
【００１７】
本発明のイージーピールフィルムは、フィルム基材に上記シーラント層が積層されて構成される。このフィルム基材としては、食品や医薬品等の包装体として使用する場合にはガスバリアー性や耐ピンホール性に優れたものを用いるのが好ましい。
【００１８】
ガスバリアー性に優れる材料としては、例えばエチレンビニルアルコール共重合体やポリ塩化ビニリデン等の樹脂を用いることができる。また、耐ピンホール性に優れる材料としては、例えばポリアミド樹脂、ポリウレタン樹脂、ポリブテン樹脂、あるいはポリブタジエン樹脂等を用いることができる。
【００１９】
なお、本発明のエチレン・メタクリル酸メチル共重合体樹脂層からなるシーラント層には、溶融押し出し成形を容易にするために必要に応じて微量（１．０重量％以下程度）の耐熱滑剤やシリカ等を含有することもできる。
【００２０】
【実施例】
以下に実施例および比較例を挙げて本発明について説明するが、本発明はこれらの実施例のみに限定されるものではない。
【００２１】
［実施例１〜９］
厚さ５０μｍのポリエチレンテレフタレートフィルム上に、シーラント層として下記組成の樹脂を溶融押し出し成形し、イージーピールフィルムを製造した。
・ＥＭＭＡ（表１に示す各ＭＭＡ含有率のもの）    ９９．５８重量部
・耐熱滑材                                        ０．１２重量部
・シリカ                                          ０．３０重量部
【００２２】
また、相手側基材として、厚さ１００μｍのポリエチレンテレフタレートフィルム上に、下記組成の塗料を塗布乾燥させたものを用意した。
・ポリエステル                                        ９０重量部
（商品名「バイロンＲＶ−２００」東洋紡（株）製）
・増粘剤                                              ３３重量部
・溶剤                                            １０００重量部
【００２３】
上記の相手側基材のポリエステル樹脂層に上記イージーピールフィルムのシーラント層を、１７０℃、１．０ｋｇ／ｃｍ2 、２秒のシール条件でヒートシールした。そして、サンプル幅１５ｍｍ、引張速度３００ｍｍ／分で９０度剥離強度を測定し、接着強度及び剥離感の評価を行った。これらの結果を表１に示す。
【００２４】
［実施例１０〜１８］
厚さ１００μｍのポリエチレンテレフタレートフィルムに、実施例１〜９と同様のイージーフィルムを同じシール条件でヒートシールした。実施例１〜９と同様に接着強度及び剥離感を評価した結果を表２に示す。
【００２５】
［比較例１〜４］
シーラント層の樹脂を表３に示すものに代えて実施例１〜９と同様にイージーピールフィルムを製造した。このイージーピールフィルムを実施例１〜９で用いたものと同じ相手側基材に同じシール条件でヒートシールした。実施例１〜９と同様に接着強度及び剥離感を評価した結果を表３に示す。尚、表３中のＥＭＡＡはエチレンメタクリル酸共重合体、ＭＡＡはメタクリル酸、ＥＶＡはエチレン酢酸ビニル共重合体である。
【００２６】
【表１】
0004176905.tif 000002
【００２７】
【表２】
0004176905.tif 000003
【００２８】
【表３】
0004176905.tif 000004
【００２９】
表１〜３に示す接着強度及び剥離感の評価は以下のようにして行った。
（接着強度）
○  ：接着強度に優れ、イージーピール性及びヒートシール性がある
（８０ｇ／１５ｍｍ幅≦接着強度＜３００ｇ／１５ｍｍ幅）
△1 ：接着強度が若干強いもののイージーピール性あり
（３００ｇ／１５ｍｍ幅≦接着強度≦５００ｇ／１５ｍｍ幅）
△2 ：接着強度が若干弱いもののイージーピール性あり
（５０ｇ／１５ｍｍ幅≦接着強度＜８０ｇ／１５ｍｍ幅）
×  ：接着強度が弱すぎてイージーピール性にならない
（接着強度＜５０ｇ／１５ｍｍ幅）
（剥離感）
良好Ａ：スムーズに剥離できる
不可Ｂ：ノッキングが発生
不可Ｃ：ノッキングが発生し、大きな剥離音が発生
【００３０】
【発明の効果】
以上説明したように、本発明のイージーピール性フィルムは、包装材料として良く使用されるポリエステル系樹脂に対する接着強度に優れ、十分なヒートシール性およびイージーピール性を有する。また、均一な力でスムーズに剥離することができ、ノッキングの発生が抑えられ開封時に内容物がこぼれる心配が少なく、且つ耳障りな剥離音の発生も抑えられる。
【００３１】
また、相手側基材表面にグラビア印刷等で絵柄や文字等が印刷されていても、印刷インキとしてポリエステル系樹脂バインダーが使用されている場合には、本発明のイージーピールフィルムを用いれば印刷層によりヒートシール性が低下せず、印刷部分を利用してヒートシール性を維持することも可能である。